(57)【特許請求の範囲】
【請求項１】
熱間圧延ラインにてスラブを幅方向に圧下する際、先行スラブの幅プレス終了後から後行スラブの幅プレス開始までの待機時間ｔｗ内において、
後行スラブの幅プレス開始直前の金型表層温度に対応する金型表層の降伏応力σに対して、
金型を水冷しつつ、水冷中の金型表層で増加する熱応力が前記降伏応力σに到達する以前まで水冷し、
その後、金型の水冷を停止して復熱させ、金型表層温度が直前の水冷開始温度Ｔｓに到達する以前まで水冷を停止して、その間に金型表層の熱応力を低減させ、
前記待機時間ｔｗの間、前記金型表層降伏応力σ到達以前までの水冷と、直前の水冷開始温度Ｔｓ到達以前に復熱するまでの水冷停止とを、交互に繰り返すことを特徴とする熱間スラブの幅プレス用金型の冷却方法。
【請求項２】
先行スラブの幅プレス終了後から後行スラブの幅プレス開始までの待機時間ｔｗ内において、
金型表層降伏応力σ到達以前までの水冷と、直前の水冷開始温度Ｔｓ到達以前に復熱するまでの水冷停止とを、前記待機時間ｔｗ未満で交互に繰り返した後、
さらに、後行スラブの幅プレス開始直前までとなる残りの待機時間を水冷することを特徴とする請求項１に記載の熱間スラブの幅プレス用金型の冷却方法。
【請求項３】
先行スラブの幅プレス終了後から後行スラブの幅プレス開始までの待機時間ｔｗ内において、
先行スラブ幅プレス終了直後から所定時間ｔａを空冷することを特徴とする請求項１または２に記載の熱間スラブの幅プレス用金型の冷却方法。
【発明の詳細な説明】
【技術分野】
【０００１】
本発明は、熱間スラブの幅プレス用金型に生ずる熱的損傷を低減することにより、金型の長寿命化を図るとともに、金型表層の欠け落ちによって発生する熱延鋼板の表面品質トラブルを防止することを可能とする、熱間スラブの幅プレス用金型の冷却方法に関するものである。
【背景技術】
【０００２】
熱間スラブの幅変更手段として、連続鋳造プロセスにて製造されたスラブを温度が低下しないうちに、あるいは一旦温度が低下した後に加熱炉に投入して所定の温度まで加熱して、該熱間スラブの板幅方向に相対峙して設置された１対の金型にて熱間スラブを板幅方向に間欠的に圧下する幅プレス装置が用いられている。本幅プレス装置では、通常、９００〜２０００ｍｍ程度の幅の熱間スラブに対して最大３００〜３５０ｍｍ程度の幅圧下が行われており、連続鋳造にて同一幅に鋳造されたスラブとは異なる幅の鋼板製品の製造を可能としている。これにより、連続鋳造プロセスでの幅変更回数の低減、熱間圧延プロセスでのスケジュールフリー圧延の拡大、コイル単重の増大など、鋼板製造プロセスの生産性向上や合理化に大きく寄与しており、そのメリットは幅プレス装置による幅圧下能力が大きいほど拡大する。
【０００３】
しかしながら、幅プレスによる幅圧下量を増大すると、各圧下パスでの金型と材料の接触時間が長くなって金型温度が上昇し、金型表層が軟質化して摩耗が増大したり焼付きが発生するなど、金型表層に大きなダメージが生ずる。このため、従来より幅プレス用金型の水冷が行われているが、冷却水によりスラブが冷やされてしまうことを防止するため、様々な技術が提案されている。たとえば、幅プレスによる圧下中は冷却水量をコントロールして金型を緩冷却し、先行スラブ幅プレス後と後行スラブ幅プレス前までの間の幅プレス待機時間中は金型を強制水冷する技術（特許文献１）の他、幅プレス待機時間中に金型の強冷却を実施するものの、幅圧下中は一切金型冷却を行なわないことが提案されている（特許文献２）。また、幅圧下によるプレスの金型の温度挙動を計算により予測し、スラブ間の待機時間中に金型温度が所定の温度領域まで冷却されるように冷却条件を決定する手法が提案されている（特許文献３）。
【先行技術文献】
【特許文献】
【０００４】
【特許文献１】特開昭６３−５８３７号公報
【特許文献２】特開平１０−１８０３０１号公報
【特許文献３】特開２００６−８２１２８号公報
【発明の概要】
【発明が解決しようとする課題】
【０００５】
しかし、前記した幅プレスの金型冷却に関する従来技術には、各々以下のような問題点を有していた。
【０００６】
特許文献１に開示される技術では、冷却水を絞った緩冷却ではあるものの幅プレスに金型水冷を実施することから、スラブに冷却水が飛散して温度が低下することが不可避であった。この結果、鋼種によってはスラブのエッジコーナー部が急激に温度低下してフェライト相への変態が生じて軟化することから、幅圧下にてスラブエッジに局所的な凸変形が発生し、その後の粗ミルによる水平圧延にてこの凸部が折れ込む結果、熱延後の鋼帯表面にシーム疵と呼ばれる線状欠陥を発生させる原因となっていた。また、特許文献２に開示される技術では、幅プレスによる幅圧下中は金型水冷を一切行わないことから、シーム疵の発生頻度は大幅に低減されるが、先行スラブの幅プレス後と後行スラブの幅プレス前までの間の幅プレス待機時間中の金型圧下面の強制水冷によって発生する熱応力により、金型圧下面の表層にはクラックが発生し金型寿命が短くなるという問題があった。この問題は特許文献３で開示される技術においても、先行スラブの幅プレス後と後行スラブの幅プレス前までの間の幅プレス待機時間中に積極的に金型圧下面の水冷を行う点で同様に問題となっていた。
【０００７】
本発明は上述した従来技術の問題点を解決すべく鋭意検討を重ねてなされたものであり、熱間スラブの幅プレス用金型に生ずる熱的損傷を低減することにより、金型の長寿命化を図るとともに、金型表層の欠け落ちによって発生する表面品質トラブルを防止することを可能とする、熱間スラブの幅プレス用金型の冷却方法を提供するものである。
【課題を解決するための手段】
【０００８】
上記課題を解決するため、本発明者らは鋭意検討を重ね、金型圧下面に発生している亀裂などの損傷の発生メカニズムについて鋭意検討し、金型長寿命化のための金型冷却方法を考案した。本発明は、以上のような状況に鑑みてなされたものであり、以下のような特徴を有する。
【０００９】
［１］熱間圧延ラインにてスラブを幅方向に圧下する際、先行スラブの幅プレス終了後から後行スラブの幅プレス開始までの待機時間ｔｗ内において、
後行スラブの幅プレス開始直前の金型表層温度に対応する金型表層の降伏応力σに対して、
金型を水冷しつつ、水冷中の金型表層で増加する熱応力が前記降伏応力σに到達する以前まで水冷し、
その後、金型の水冷を停止して復熱させ、金型表層温度が直前の水冷開始温度Ｔｓに到達する以前まで水冷を停止して、その間に金型表層の熱応力を低減させ、
前記待機時間ｔｗの間、前記金型表層降伏応力σ到達以前までの水冷と、直前の水冷開始温度Ｔｓ到達以前に復熱するまでの水冷停止とを、交互に繰り返すことを特徴とする熱間スラブの幅プレス用金型の冷却方法。
【００１０】
［２］先行スラブの幅プレス終了後から後行スラブの幅プレス開始までの待機時間ｔｗ内において、
金型表層降伏応力σ到達以前までの水冷と、直前の水冷開始温度Ｔｓ到達以前に復熱するまでの水冷停止とを、前記待機時間ｔｗ未満で交互に繰り返した後、
さらに、後行スラブの幅プレス開始直前までとなる残りの待機時間を水冷することを特徴とする前記［１］に記載の熱間スラブの幅プレス用金型の冷却方法。
【００１１】
［３］先行スラブの幅プレス終了後から後行スラブの幅プレス開始までの待機時間ｔｗ内において、
先行スラブ幅プレス終了直後から所定時間ｔａを空冷することを特徴とする前記［１］または［２］に記載の熱間スラブの幅プレス用金型の冷却方法。
【発明の効果】
【００１２】
本発明によれば、熱間スラブの幅プレス用金型に生ずる熱的損傷を低減することにより、金型の長寿命化を図るとともに、金型表層の欠け落ちによって発生する鋼板表面の品質トラブルを防止できる。
【図面の簡単な説明】
【００１３】
【図１】本発明による金型表層の間欠冷却方法の一例を用いた際の金型表層圧下面（図４のＡ点）の温度と熱応力の挙動例を示す図である。
【図２】本発明による金型表層の間欠冷却方法の他の例を用いた際の、金型表層圧下面（図４のＡ点）の温度と熱応力の挙動例を示す図である。
【図３】従来の金型表層の水冷方法を用いた際の金型表層圧下面（図４のＡ点）の温度と熱応力の挙動例を示す図である。
【図４】幅プレス用金型の損傷例を示す図である。
【図５】幅圧下量が小さい場合の、金型とスラブの接触状態を示す図である。
【図６】幅圧下量が大きい場合の、金型とスラブの接触状態を示す図である。
【発明を実施するための形態】
【００１４】
以下、本発明の実施形態について図１〜図４にて説明する。
【００１５】
図４は、新品の金型を幅プレス装置に組み入れて通常の運用周期（約１週間）にて数千本のスラブの幅圧下を実施した後、金型交換のために抜き出して圧下面の損傷状況を観察した例である。
【００１６】
本金型は、圧延方向上流側に対向し金型間の距離が圧延方向に対して徐々に狭まる方向の傾斜を有する圧下面１と、圧延方向下流側に対向し金型間の距離が圧延方向に対して徐々に広がる方向の傾斜を有する圧下面３、これら傾斜面間に圧延方向に平行な圧下面２を有し、１〜３の各圧下面にはカリバーと呼ばれる台形溝４が付与されている。通常、幅プレスの金型は、図４に示すごとく圧下面１と圧下面２の交点周辺での熱損傷の程度がひどく、場合によっては伝播した亀裂が結合し、金型が部分的に欠け落ちてしまうことがある。このような金型の欠け落ちが発生した場合、欠け落ち部で圧下されたスラブ側面部に局所的な凸部が発生し、この凸部がその後の圧延により倒れこんでラップ状の欠陥となることがある。このような場合、このラップ状の欠陥は幅プレスでのスラブ送りピッチに相当して長手方向に一定ピッチで多数発生することになり、非常に重大な品質トラブルとなる。図５，図６は、幅プレスによる片側幅圧下量ΔＷが小さい場合と大きい場合での状況を示す図であり、いずれも圧下下死点での状況を示している。いずれの場合でも、圧下面１と圧下面２の交点付近は高温のスラブ５と接触しており、その部分の金型温度が大きく上昇してしまうことが不可避である。通常、数十本のスラブから構成される１サイクルの間には、幅圧下量の大きい条件と小さい条件が混在しているが、どのような幅圧下量の条件でもスラブ５と接触することになる圧下面１と圧下面２の交点付近が熱的に一番厳しい条件となることから、熱的損傷が激しく欠け落ちが発生しやすい。このようなことから、通常、先行スラブ幅プレス後から後行スラブ幅プレス直前までの待機時間に、金型表層の圧下面の冷却が積極的に行われている。
【００１７】
本発明者らは、幅プレス用金型表層の圧下面の熱的損傷を低減するため、金型表層の圧下面のクラック発生メカニズムについて鋭意検討を行った。図３は従来方法により、待機時間に金型表層を積極的に冷却し、図４のＡ点に相当する位置での温度推移と発生する熱応力（Ｍｉｓｅｓ応力）を有限要素法にて解析した例である。温度１２００℃、厚み２５０ｍｍ×幅１２００ｍｍ×長さ１００００ｍｍのスラブ全長に対し、材質ＳＫＤ６１の金型にて送りピッチ４００ｍｍの条件にて３００ｍｍの幅圧下を施し（圧下サイクル毎分５０パス）、その後４秒の空冷の後に金型表層の圧下面に水冷［熱伝達係数１１６３０Ｗ／（ｍ２・℃）］を行った結果である。幅プレス中は、金型がスラブと接触している短時間（０．３秒程度）の間に金型表層の圧下面の温度が急上昇し、スラブと離れる圧下パス間（０．９秒程度）に金型内部との温度差により金型表層の圧下面の温度は低下する。そして、１本のスラブの幅圧下が終了する２５パス程度の間に緩やかに数百℃の温度上昇が生じている。また、金型とスラブが接触している短時間の間の金型圧下面での急激な温度上昇により金型表層に大きな熱膨張が生じ、温度の低い金型内部との熱膨張差によって金型表層に大きな熱応力が生じている。この熱応力は、スラブを幅プレスしている間では金型表層の圧下面と金型内部との温度差が急激に大きくなる幅プレス開始直後のパスにて一番大きく、幅プレスの繰り返しにより徐々に金型内部の温度が上昇して金型表層との熱膨張差が縮まり、発生する熱応力は低減する。金型表層の圧下面の急激な温度上昇によって発生する熱応力は圧縮方向であり、金型表層圧下面上のクラック発生の直接的な原因にはなっていないものの、熱疲労の観点からはクラック進展に影響しているものと考えられる。
【００１８】
図３に示す従来の金型表層の冷却方法では、先行スラブと後行スラブとの幅プレス待機時間中に、先行スラブを幅プレスして４秒の空冷（ｔａ＝４ｓｅｃ）の後に、金型を後行スラブ幅プレス開始直前まで水冷した。
【００１９】
その結果、水冷開始後まもなく、後行スラブの幅プレス開始直前の金型表層温度に対応する金型表層の降伏応力σを超える大きな熱応力が発生している。この時の熱応力は、金型表層圧下面温度の急激な低下による熱収縮によるものであり、金型表層に著しく大きな引張応力が発生することからクラックの発生要因となる。
【００２０】
後行スラブ幅プレス開始直前の金型表層温度は、幅プレス待機時間中で最も低温または低温に近い値であり、この温度に対応する金型表層の降伏応力σは，待機時間中の金型表層の降伏応力として最も大きな値またはそれに近い値を示す。従って、この降伏応力σ以上となると、金型表層に確実にクラックが発生する。
【００２１】
従って、幅プレス中の熱サイクルによる熱疲労の蓄積と、幅プレスの待機時間における水冷中のクラック発生の繰り返しにより、図４に示したように圧下面に無数の深い亀裂が発生し、クラックが大きく且つ深くなると金型表層の欠け落ちにいたる。
【００２２】
なお、降伏応力σを採用した理由は、本来クラックは最大引張応力や破断限界応力に至ると発生するが、降伏応力はこれら最大引張応力や破限界応力より小さい値をとるため、この値を限界値とすれば、より安全代を見込んで限界値を設定できるためである。
【００２３】
また、「金型降伏応力σに到達する以前」とは金型降伏応力σと等しい場合を含み、「直前の水冷開始温度Ｔｓに到達する以前」とは水冷開始温度Ｔｓと等しい場合を含む。
【００２４】
以上より、本発明者らは先行スラブ幅プレス直後から後行スラブ幅プレス直前までの待機時間中の水冷による金型表層の圧下面の急激な温度低下を抑制できれば、金型表層に発生する熱応力を低減できて金型熱損傷の抑制、すなわちクラック防止による長寿命化に大きな効果を有することを知見した。すなわち、金型表層の圧下面を連続的に冷却するのではなく、間欠的に冷却することによって、金型内部との温度差を緩和しながら冷却すれば、金型表層に発生する熱応力を低減できるわけである。
【００２５】
なお、上記の間欠冷却は、金型内部との温度差がある水準以下になるまで続ければよく、その後は冷却効率を高めるために従来通りの連続的な冷却を行っても熱応力の大きな増加は抑制可能である。
【００２６】
図１は、本発明の請求項１に対応する金型冷却を実施した際の図４のＡ点位置での金型温度と熱応力をＦＥＭ解析で求めた結果である。１本のスラブの幅圧下を終了して数秒間の空冷（時間ｔａ）の後、次スラブの圧下開始までの待機時間ｔｗの間に冷却水噴射（水冷）時間ｔｏｎ、冷却水停止（空冷）時間ｔｏｆｆの間欠冷却を交互に繰り返した。
【００２７】
すなわち、先行スラブの幅圧下終了後、ｔａ時間空冷した後、金型の水冷を開始し、水冷中の金型表層の熱応力が増加するので、当然熱応力が後行スラブ幅プレス開始直前の降伏応力に到達する以前に、水冷を停止する。
【００２８】
その後、水冷を停止した金型は、内部が高温であるため表層が復熱し、金型表層温度が増加すると同時に、金型表層の熱応力が低減する。
【００２９】
その後、金型表層温度が直前の水冷開始温度Ｔｓを超えて上昇すると、その後に続く水冷時の大きな熱応力の発生につながって良くないため、直前の水冷開始温度Ｔｓ以前までに水冷を停止して復熱させるようにした。
【００３０】
その後、再び、前記と同様に水冷および水冷停止（復熱）を繰り返した。
【００３１】
その結果、後行スラブ幅プレス直前の金型表層に発生した熱応力は、従来例である図３（約１３００ＭＰａ）に比べて１／２以下であり（約６００ＭＰａ）、金型表層のクラック発生の危険性を大幅に低減できる。
【００３２】
なお、後行スラブ幅プレス直前の金型表層温度およびこれに対応する降伏応力σは、安予め、冷却水噴射（水冷）時間ｔｏｎ、冷却水停止（空冷）時間ｔｏｆｆを変更してＦＥＭ解析を行い、冷却水噴射後の熱応力が降伏応力σを超えないように冷却水噴射（水冷）時間ｔｏｎを選択すればよい。
【００３３】
すなわち、金型表層温度は（直前の水冷開始温度Ｔｓ以前まで水冷を停止させて復熱させるため）冷却水噴射開始前が最も高くなることから、冷却水噴射１回目の熱応力が、降伏応力σを超えないように冷却水噴射（水冷）時間を設定し、その後は、この冷却水噴射（水冷）時間を繰り返すとよい。
【００３４】
図２は、本発明の請求項２に対応する金型冷却を実施した際の図４のＡ点位置での金型温度と熱応力をＦＥＭ解析で求めた結果である。１本のスラブの幅圧下を終了して数秒間の空冷（時間ｔａ）の後、冷却水噴射（水冷）時間ｔｏｎ、冷却水停止（空冷）時間ｔｏｆｆの間欠冷却を図１に示す条件と同様に交互に繰り返し、その後は連続的に水冷を行った。後行スラブ幅プレス直前の金型表層に発生した熱応力は、従来例である図３（約１３００ＭＰａ）に比べてほぼ半減（約７００ＭＰａ）しており、金型表層のクラック発生の危険性を大幅に低減できる。
【００３５】
なお、図１、図２の結果では，先行スラブを幅プレスし空冷した後、間欠冷却を行ったが、先行スラブを幅プレスした直後から間欠冷却を行ってもよい。
【００３６】
また、冷却水噴射（水冷）時間ｔｏｎ、冷却水停止（空冷）時間ｔｏｆｆとも、スラブ温度、スラブ寸法、金型温度、幅圧下量等の各種幅プレス条件に影響されるが、本発明者らの検討では各々１〜２秒程度とすることが好ましい。
【実施例１】
【００３７】
以下、本発明について、実施例に基づいて説明する。
【００３８】
新品の金型を幅プレス装置に装着し、図３に示す従来の金型冷却方法の例として、すなわちスラブの幅プレス後、先行スラブの幅プレス直後から後行スラブの幅プレス直前までの待機時間ｔｗ中に、４秒間空冷した後、金型表層圧下面に連続的な水冷を施す条件にて、スラブの総重量にして約７万トンの幅圧下を実施し、その後、金型を抜き出して圧下面に発生しているクラックを観察した。
【００３９】
その結果を示したのが図４であり、圧下面１と圧下面２の交点付近を中心に無数のクラックが発生し、幅１０ｍｍ程度、高さ２０ｍｍ程度、深さ１０ｍｍ程度で略楕円形状の欠け落ちが発生していた。
【００４０】
これに対し、別の新品の金型を幅プレス装置に装着し、本発明による冷却方法の例として、すなわち各スラブの幅プレス後、先行スラブの幅プレス直後から後行スラブの幅プレス直前までの待機時間ｔｗに、４秒間空冷した後、後行スラブの幅プレス開始直前の金型表層温度に対応する金型降伏応力σに到達する以前となる２秒間金型表層圧下面に冷却水を噴射した後、金型表層温度が直前の水冷開始温度Ｔｓに到達する以前となる２秒間水冷を停止し、これらを交互に繰り返して間欠的な水冷を行う場合（図１に相当）と、先行スラブの幅プレス直後から後行スラブの幅プレス直前までの待機時間ｔｗに、４秒間空冷した後、後行スラブの幅プレス開始直前の金型表層温度に対応する金型降伏応力σに到達する以前となる２秒間金型表層圧下面に冷却水を噴射し、金型表層温度が直前の水冷開始温度Ｔｓに到達する以前となる２秒間水冷を停止し、これらを交互に繰り返して間欠的な水冷を行い、続いて、後行材の幅プレス開始直前まで連続的な水冷を施す場合（図２に相当）の２条件にて、スラブの総重量にして約７万トンの幅プレスを実施し、金型を抜き出して圧下面に発生しているクラックを観察した。
【００４１】
その結果、本発明による金型表層の間欠冷却を実施したいずれの場合も、従来例の水冷に比べて金型表層のクラックの発生はわずかであって、かつ、金型の欠け落ち部も一切認められなかった。これにより、本発明による金型冷却方法を適用した幅プレスの金型の交換周期は従来の冷却方法を適用した場合のほぼ２倍と、著しく良好であった。
【符号の説明】
【００４２】
１  金型上流側の傾斜圧下面
２  金型平行圧下面
３  金型下流側の傾斜圧下面
４  カリバー
５  スラブ
Ａ  温度と熱応力の計算位置
【図１】
0005817410.tif 000002
【図２】
0005817410.tif 000003
【図３】
0005817410.tif 000004
【図４】
0005817410.tif 000005
【図５】
0005817410.tif 000006
【図６】
0005817410.tif 000007